(57)【特許請求の範囲】
【請求項１】
帯電させたピッチ系物質の溶融物をノズルから吐出して繊維状に形成しコレクタに捕集するエレクトロスピニング法によって繊維状ピッチを製造するに際して、前記ピッチ系物質を２５０℃以上３３５℃未満に加熱して溶融物とすることを特徴とする繊維状ピッチの製造方法。
【請求項２】
前記繊維状ピッチの融点が原材料である前記ピッチ系物質の融点よりも高いことを特徴とする請求項１に記載の繊維状ピッチの製造方法。
【請求項３】
請求項１又は請求項２に記載の繊維状ピッチの製造方法で得られた繊維状ピッチを熱処理して炭素繊維とすることを特徴とする炭素繊維の製造方法。
【発明の詳細な説明】
【技術分野】
【０００１】
本発明は、エレクトロスピニング法を用いた繊維状ピッチの製造方法及び炭素繊維の製造方法に関する。
【背景技術】
【０００２】
炭素繊維は、強度や弾性率が高い材料であり、高性能複合材料のフィラー繊維として最も注目されている。その中でもピッチ系炭素繊維は、炭化工程の歩留が大きい、繊維の弾性率が高いなど、ポリアクリロニトリル系炭素繊維に比べて種々の利点を有する。
周知のように、重質油，タール，ピッチ等の炭素質原料を３５０〜５００℃に加熱すると、粒径が数μｍ〜数百μｍの光学的異方性を示す小球体が生成する。そして、さらに加熱するとこれらの小球体は成長、合体し、ついには全体が光学的異方性を示す状態となる。この異方性組織は、炭素質原料の熱重縮合反応により生成した平面状分子である芳香族縮合環が層状に積み重なり配向したもので、黒鉛結晶構造の前駆体とみなされている。
【０００３】
このような異方性組織を含む熱処理物は、一般的にはメソフェーズピッチと呼称されている。メソフェーズピッチを紡糸用ピッチとして使用する方法としては、たとえば、石油系ピッチを静置条件下で約３５０〜４５０℃で加熱処理し、４０〜９０質量％のメソフェーズを含有するピッチを得て、これを紡糸用ピッチとする方法が提案されている（特許文献１）。
【０００４】
しかしながら、光学的に等方質の炭素質原料を上記方法によってメソ化するには長時間を要する。そこで、まず炭素質原料を充分量の溶媒で処理してその不溶分を得て、これを２３０〜４００℃の温度で短時間加熱処理することにより、高度に配向され、光学的異方性部分が７５質量％以上で、キノリン不溶分が２５質量％以下の所謂ネオメソフェーズピッチを形成し、これを紡糸用ピッチとする方法が提案されている（特許文献２）。
【０００５】
上記以外で高特性炭素繊維製造用の配向性の良い紡糸用ピッチとしては、たとえば、コールタールピッチを水添処理し、次いで４５０℃程度で短時間加熱処理して得られる、光学的に等方性で６００℃以上に加熱することによって異方性に変わる性質を有するピッチ、所謂プリメソフェーズピッチが提案されている（特許文献３）。また、メソフェーズピッチをＢｉｒｃｈ還元法等により水素化処理して得られる、光学的に等方性で外力を加えるとその方向への配向性を示すピッチ、所謂ドーマントメソフェーズピッチ（特許文献４）等が提案されている。このような紡糸用ピッチをノズルを通して溶融紡糸することによりピッチ繊維を得ることができ、次いでこのピッチ繊維を不融化、炭化、さらに場合により黒鉛化することによって、ピッチ系の高特性炭素繊維を得ることができる。
【０００６】
しかしながら、これらの各種メソフェーズピッチは、加熱処理時に発生する低沸点成分や、加熱処理時の雰囲気気体である窒素等のガス成分を含有している。低沸点成分やガス成分を含有したピッチを溶融紡糸，不融化，炭化して炭素繊維を製造すると、安定した紡糸状態が維持できないことはもとより、得られた繊維に糸切れ、ケバ立ち等の問題が生じやすいので、高特性の製品となりにくい傾向があった。
そこで、特許文献５には、ピッチに含有される低沸点成分を放出させる技術が開示されている。すなわち、炭素質原料を加熱処理してメソフェーズの含有量が７０％以上のピッチとし、これを溶融状態で、減圧下３３５〜４００℃の温度で回転体上に供給し、遠心力により前記回転体上に薄膜状に展開して、含有している低沸点成分を放出させるという技術である。
【０００７】
【特許文献１】特開昭４９−１９１２７号公報
【特許文献２】特開昭５４−１６０４２７号公報
【特許文献３】特開昭５８−１８４２１号公報
【特許文献４】特開昭５７−１００１８６号公報
【特許文献５】特開平１０−１０２０６６号公報
【発明の開示】
【発明が解決しようとする課題】
【０００８】
しかしながら、このようなピッチを３３５℃以上の温度で連続的に配管、回転体等に長時間流し続けると、所謂コーキングという現象が発生し、とりわけ配管等の流れが澱んでいる部分では、コーキングの発生が顕著であった。また、コーキングが発生すると熱伝導が悪くなるので、ピッチの温度を３３５℃以上に維持するためには、配管等を３３５℃よりもかなり高い温度に加熱する必要があり、その結果さらにコーキングが起こりやすくなるという悪循環が生じる問題があった。
そこで、本発明は、上記のような従来技術が有する問題点を解決し、ピッチが安定な３３５℃未満の温度で低沸点成分やガス成分を取り除くことが可能な繊維状ピッチの製造方法を提供することを課題とする。また、本発明は、高特性の炭素繊維の製造方法を提供することを併せて課題とする。
【課題を解決するための手段】
【０００９】
前記課題を解決するため、本発明は次のような構成からなる。すなわち、本発明に係る繊維状ピッチの製造方法は、帯電させたピッチ系物質の溶融物をノズルから吐出して繊維状に形成しコレクタに捕集するエレクトロスピニング法によって繊維状ピッチを製造するに際して、前記ピッチ系物質を２５０℃以上３３５℃未満に加熱して溶融物とすることを特徴とする。前記繊維状ピッチの融点は、原材料である前記ピッチ系物質の融点よりも高いことが好ましい。
また、本発明に係る炭素繊維の製造方法は、前述のような繊維状ピッチの製造方法で得られた繊維状ピッチを熱処理して炭素繊維とすることを特徴とする。
【発明の効果】
【００１０】
本発明の繊維状ピッチの製造方法によれば、ピッチが安定な３３５℃未満の温度で低沸点成分やガス成分を取り除くことができる。また、本発明の炭素繊維の製造方法によれば、高特性の炭素繊維を製造することができる。
【発明を実施するための最良の形態】
【００１１】
本発明に係る繊維状ピッチの製造方法及び炭素繊維の製造方法の実施の形態を、図面を参照しながら詳細に説明する。図１は、エレクトロスピニング法によって繊維状ピッチを製造する繊維状ピッチ製造装置の構造を示す概念図である。
この繊維状ピッチ製造装置は、原材料であるピッチ系物質の溶融物１０を貯蔵する貯蔵タンク１と、貯蔵タンク１を加熱してピッチ系物質を溶融状態に保つ電熱ヒーター２と、貯蔵タンク１に設けられ貯蔵タンク１内のピッチ系物質の溶融物１０を吐出するノズル３と、繊維状ピッチ１１を捕集するコレクタ４と、ノズル３とコレクタ４との間に電圧を印加してピッチ系物質の溶融物１０を帯電させる電圧発生機５と、を備えている。
【００１２】
まず、原材料であるピッチ系物質を、以下のようにして調製した。コールタール，石油の減圧残油等の炭素質原料を、窒素，アルゴン等の不活性ガス雰囲気下又は前記不活性ガスを吹き込みながら、３５０〜５００℃（より好ましくは３８０〜４５０℃）で２分〜５０時間（より好ましくは５分〜５時間）加熱処理することによって、融点が１５０℃以上のピッチ系物質を調製した。このピッチ系物質には、該加熱処理時に発生する低沸点成分や、該加熱処理時の雰囲気気体である不活性ガス等のガス成分が含有されている。
【００１３】
このようにして得られたピッチ系物質を貯蔵タンク１に装入し、電熱ヒーター２により加熱して溶融した。この溶融物１０は、貯蔵タンク１内で２５０℃以上３３５℃未満に保持されている。次に、電圧を印加して貯蔵タンク１，ノズル３，及び溶融物１０を正電荷に帯電させ、コレクタ４を負電荷に帯電させた。帯電している溶融物１０が貯蔵タンク１からノズル３に送り出されノズル３から吐出されると、溶融物１０がコレクタ４に引き寄せられ繊維状となり、マイクロメーターオーダー又はナノメーターオーダーの直径を有する極細の繊維状ピッチ１１がコレクタ４に捕集された。
【００１４】
高電圧のみでは溶融物１０がノズル３から吐出されない場合は、貯蔵タンク１内を加圧状態にして溶融物１０をノズル３に送り出すとよい。貯蔵タンク１内を加圧状態とするには、窒素，アルゴン等のガス圧を利用してもよいし、ギアポンプ等を用いてもよい。
このような繊維化時に、ピッチ系物質に含有されている前述の低沸点成分やガス成分が効率よく除去されるので、安定した繊維化を行うことができる。粘度，導電性，弾性，表面張力等の溶融物１０の物性や、印加電圧，溶融物１０の送り出し量，ノズル３とコレクタ４との間の距離等の製造条件や、雰囲気温度，湿度，気圧等の環境条件によって、繊維状ピッチ１１の直径，長さ，形状，表面性状等を制御することができるが、ノズル３の内径，印加電圧，溶融物１０の送り出し量等を調整して繊維状ピッチ１１の直径を５μｍ以下とすれば、低沸点成分やガス成分の除去効率がより高くなる。繊維状ピッチ１１の直径が細いほど、低沸点成分やガス成分の除去効率は高くなる。また、溶融物１０が吐出されるノズル３の周辺を減圧状態とすれば、低沸点成分やガス成分の除去効率を高めることができる。
【００１５】
溶融物１０の温度が２５０℃未満であると、低沸点成分やガス成分の除去効率が不十分となるおそれがある。一方、溶融物１０の温度が３３５℃以上であると、コーキングが発生するおそれがある。このような不都合がより生じにくくするためには、溶融物１０の温度は２５０℃以上３３０℃未満とすることがより好ましい。
なお、繊維化とは、溶融物１０が一旦繊維状になることを意味するものであって、その後に熱変形して球状等の他の形状となってもよいし、融着してバルク状に戻ってもよい。もちろん、そのまま繊維状の形状が保持されても差し支えない。
【００１６】
このようにして得られた繊維状ピッチ１１を熱処理すれば、炭素繊維を製造することができる。この繊維状ピッチ１１は、低沸点成分やガス成分が十分に除去されているので、得られた炭素繊維には糸切れやケバ立ち等の問題が少ない。よって、高特性の炭素繊維が得られる。繊維状ピッチ１１の熱処理には、不融化処理及び炭化処理が含まれ、必要に応じて黒鉛化処理をさらに行ってもよい。
不融化処理，炭化処理，及び黒鉛化処理の条件は特に限定されるものではないが、たとえば、不融化処理は、酸化性ガス雰囲気下１００〜３００℃で１〜１００時間加熱する条件が好ましく、炭化処理は、不活性ガス又は還元性ガス雰囲気下５００〜８００℃で１〜１０時間加熱する条件が好ましく、黒鉛化処理は、不活性ガス雰囲気下２０００〜３０００℃で１〜１０時間加熱する条件が好ましい。
【００１７】
ここで、繊維状ピッチ製造装置について、さらに詳細に説明する。まず、貯蔵タンクの数は、ひとつでもよいが、複数でも差し支えない。すなわち、連続的に繊維化を行うような装置においては、固体状態のピッチ系物質をあらかじめ融解して貯蔵しておく別の貯蔵タンクを設け、その貯蔵タンクからギアポンプ等でノズル３が設けられた貯蔵タンク１に溶融物１０を供給してもよい。
【００１８】
貯蔵タンク１の材質は溶融物１０の性質によって任意に選択することができ、ステンレスやガラスが安価で好ましいが、腐食性の高い溶融物に対しては白金，ニッケル等の貴金属を用いることが好ましい。さらに、セラミックを用いてもよい。貯蔵タンク１は、一体的な構造である必要はなく、むしろメンテナンスを考慮すると、複数の部材から構成され分解可能な構造であることが好ましい。この場合は、内圧によって溶融物１０が漏出しないように工夫することが好ましく、部材間にアルミニウム，銅等で構成されたパッキンを介装することが好ましい。低温の場合は、ＰＴＦＥで構成されたパッキンを用いることもできる。
【００１９】
次に、ノズル３について説明する。ノズル３は、貯蔵タンク１から溶融物１０をコレクタ４に向けて吐出する部位である。ノズル３の数は単数でもよいし複数でもよいが、生産性を向上するという点では複数の方が好ましい。また、ノズル３の形状は、溶融物１０の吐出方向に向かって凸状であることが好ましい。これにより、溶融物１０がコレクタ４に向かって直進しやすくなるため、安定な繊維化を実現することが可能となる。
ノズル３の形状が平面状又は凹状であると、溶融物１０の離脱部位付近の等電位面が溶融物１０の吐出方向に対して垂直な平面状になるため、帯電した溶融物１０が方向性を失うおそれがある。その結果、溶融物１０の移動方向を制御することが著しく困難となり、繊維化の安定性が損なわれるおそれがある。
【００２０】
ノズル３の形状の例としては、針状，棒状，円錐状，多角錘状（三角錐，四角錐等），ドーム型，かまぼこ型，楕円体及びこれらの組み合わせなどがあげられる。ノズル３の先端の断面形状は円形である必要はなく、三角形（正三角形，二等辺三角形等），矩形（正方形，長方形等），その他の多角形，Ｙ字，Ｃ字，中空，扁平など、特に限定されるものではない。溶融物１０は、ノズル３の内部を毛細管現象により通るようになっていてもよいし、貯蔵タンク１に負荷したガス圧力、底面からの表面張力や重力、延伸張力などによって、ノズル３の先端まで誘導されるようになっていてもよい。
【００２１】
次に、コレクタ４について説明する。コレクタ４は、ノズル３から吐出された溶融物１０により形成された繊維状ピッチ１１を捕集する部位である。コレクタ４は複数のユニットから構成されていてもよく、またベルトコンベアのように移動するようになっていてもよい。なお、繊維状ピッチ１１がノズル３から離れ、実質的に最初に接触した部分はコレクタ４に含まれる。ノズル３又は溶融物１０とコレクタ４との間には電圧が印加され、コレクタ４にて捕集される。
【００２２】
電圧を印加する方法は特に限定されるものではなく、コレクタ４は正極でも負極でもどちらでも構わないが、通常はコレクタ４をグランドしてノズル３を正極にする方が、繊維状ピッチ製造装置の簡易性，安全性の観点から好ましい。ノズル３及びコレクタ４に印加される電圧は、５００Ｖ以上１００ｋＶ以下であることが好ましく、両者間の距離によって適宜設定される。５００Ｖ未満であると、溶融物１０がノズル３から離脱しにくくなり、１００ｋＶ超過であると、両者間に放電が生じるおそれがある。
【００２３】
次に、電熱ヒーター２について説明する。この繊維状ピッチ製造装置においては、温度調節器８によって電熱ヒーター２を制御して溶融物１０の温度を調節している。高電圧が印加されるノズル３や貯蔵タンク１に電熱ヒーター２が近接しているため、電圧発生機５による高電圧が電熱ヒーター２に流れ込むおそれがあるが、電熱ヒーター２と電熱ヒーター用電源６との間に絶縁変圧器７が設けられ閉回路が構成されているので、絶縁変圧器７の１次側である電熱ヒーター用電源６には高電圧が流入することがない。
【００２４】
このように、電熱ヒーター２の電源６に高電圧が逆流することがないので、電熱ヒーター用電源６に故障等の問題が生じたり、電熱ヒーター２による溶融物１０の温度制御が適切に行えなくなったりするおそれがない。したがって、溶融物１０の温度を所望の温度に安定的に保持することができるので（すなわち、溶融物１０の溶融粘度がほぼ一定であるので）、安定した繊維化が可能となる。
【００２５】
電熱ヒーター２は、温度制御性及び経済性が優れているので、繊維状ピッチ製造装置においてピッチ系物質を加熱する熱源として好適である。電熱ヒーター２の形式は特に限定されるものではなく、通常のものを用いることができ、５００℃程度まで昇温できれば充分である。電熱ヒーター２は貯蔵タンク１内に設置してもよいが（内熱式）、装置を複雑にしないという観点から、貯蔵タンク１の外側に取り付ける方（外熱式）が好ましい。なお、ピッチ系物質を加熱する方法は電熱ヒーターに限定されるものではなく、熱風や熱媒体等、一般的な加熱方法を問題なく採用することが可能である。
【００２６】
溶融物１０の溶融粘度は、１０ポイズ（１Ｐａ・ｓ）以上１００００ポイズ（１０００Ｐａ・ｓ）以下とすることが好ましい。このような溶融粘度となるように、原材料であるピッチ系物質の種類によって適切な温度に加熱する。
原材料であるピッチ系物質の種類は特に限定されるものではないが、コ−ルタ−ルピッチ、石油ピッチなどがあげられる。ピッチ系物質には、有機物又は無機物の粉末，ウイスカー等を混合して用いることも可能である。
【００２７】
以下に実施例を示して、本発明をさらに具体的に説明する。
〔実施例〕
図１に示すような構造の繊維状ピッチ製造装置を用いて、繊維化を行った。原材料としては、コールタールから調製した融点２３２℃のピッチを用いた。
このピッチをステンレス製の貯蔵タンク（容量１０ｍＬ）に充填した。貯蔵タンクの下部にはステンレス製の２４Ｇのノズル（内径０．３１ｍｍ）が取り付けられており、また貯蔵タンクの外周部には電熱ヒーターが巻き付けられている。電熱ヒーターには一般的な温度調節器が接続されており、貯蔵タンクの中のピッチの温度が３３０℃に制御されるように設定されている。
【００２８】
貯蔵タンクには、電圧発生機で発生させた２０ｋＶの電圧を印加し、ノズルの直下１５０ｍｍの位置にアース電極（コレクタ）を置いた。その後、密閉してある貯蔵タンクに０．２〜０．４ＭＰａの窒素圧を負荷して、ピッチをノズルから吐出して繊維化を行った。繊維化は良好に進み、極細の繊維状ピッチが得られた。
得られた繊維状ピッチの直径を走査型電子顕微鏡（ＳＥＭ）観察により測定したところ、大部分は１〜２μｍであった。また、空気雰囲気下、４℃／ｍｉｎの昇温速度で示差走査熱量測定（ＤＳＣ）を行った。結果を図２に示す。図２から分かるように、溶融のはじまりと考えられる吸熱現象が約２５５℃に観測されはじめるとともに、約３４０℃以降に酸化に起因すると考えられる発熱が観測された。
【００２９】
原材料であるピッチについても、上記と同様の条件で示差走査熱量測定を行ったところ、溶融のはじまりと考えられる吸熱現象が約２３２℃に観測されはじめた（図３を参照）。溶融のはじまりの温度が２３２℃から２５５℃に上昇していることから、繊維化において低沸点成分（化合物）が除去されていることが確認された。すなわち、ピッチのような種々の化合物の混合物の場合は、融点の低い低沸点化合物が除去されて、残存した化合物のなかで最も低い融点の化合物の融点に対応する溶融のはじまりの温度が上昇したと理解できる。
【図面の簡単な説明】
【００３０】
【図１】エレクトロスピニング法によって繊維を製造する繊維状ピッチ製造装置の構造を示す概念図である。
【図２】繊維状ピッチのＤＳＣ測定チャートである。
【図３】原材料であるピッチのＤＳＣ測定チャートである。
【符号の説明】
【００３１】
１      貯蔵タンク
２      電熱ヒーター
３      ノズル
４      コレクタ
５      電圧発生機
１０      溶融物
１１      繊維状ピッチ
【図１】
0004987755.tif 000002
【図２】
0004987755.tif 000003
【図３】
0004987755.tif 000004